КЕРАМИЧЕСКАЯ МАССА ДЛЯ ИЗГОТОВЛЕНИЯ ОБЛИЦОВОЧНОЙ ПЛИТКИ
CERAMIC MASS FOR MAKING OF FACING TILES

Изобретение относится к составам керамических масс, которые могут быть использованы, преимущественно, для изготовления облицовочной плитки.
Известна керамическая масса, содержащая, мас.%: каолин 70,0-73,0; бентонит 3,0-5,0; лесс 4,0-5,0; плиточный бой 6,0-12,0; фосфорит 8,0-14,0 [1].
Задача изобретения состоит в повышении морозостойкости изделий, полученных из керамической массы.
Технический результат достигается тем, что керамическая масса для изготовления облицовочной плитки, включающая каолин, бентонит, лесс, плиточный бой, дополнительно содержит андезитовую муку и кварцевый песок при следующем соотношении компонентов, мас.%: каолин 51,0-56,0; бентонит 3,0-5,0; лесс 3,0-5,0; плиточный бой 1,0-5,0; андезитовая мука 10,0-15,0; кварцевый песок 20,0-26,0.
В таблице приведены составы керамической массы для изготовления облицовочной плитки.
Таблица.
Компоненты
Состав, мас.%:
1
2
3
Каолин
51,0
53,5
56,0
Бентонит
3,0
4,0
5,0
Лесс
5,0
4,0
3,0
Плиточный бой
5,0
3,0
1,0
Андезитовая мука
10,0
12,5
15,0
Кварцевый песок
26,0
23,0
20,0
Морозостойкость, циклы
200-220
200-220
200-220
Компоненты дозируют в требуемых количествах, размалывают до порошкообразного состояния (за исключением андезитовой муки), готовят керамическую массу с влажностью 20-25%, из которой пластическим способом формуют облицовочные плитки. Изделия сушат до влажности 1-6% и при температуре 1270-1300°C проводят обжиг. Затем наносят (напыление, полив) на поверхность обожженной плитки слой глазури и при температуре 960-1000°С проводят второй обжиг. Возможно декорирование плитки керамическими красками.
Источники информации
1. SU 1542933, С04В 33/00, 1990.